(57)【特許請求の範囲】
【請求項１】
グランディング用導通材に用いられ、
独立気泡を複数有する発泡シートと、
前記発泡シートの表面を被覆している導電被膜と、
第１の導電性粘着剤層、導電性粘着剤層を除く導電層、又は絶縁層とを備え、
導電被膜により被覆された発泡シートが、前記発泡シートと前記導電被膜とを有し、
前記第１の導電性粘着剤層、導電性粘着剤層を除く前記導電層、又は前記絶縁層が、前記導電被膜により被覆された発泡シートの一方の表面に配置されており、
前記導電被膜により被覆された発泡シートにおける前記導電被膜の前記発泡シート側と反対側の表面に前記第１の導電性粘着剤層、導電性粘着剤層を除く前記導電層、又は前記絶縁層が配置されており、
前記発泡シートの厚みが１ｍｍ以下であり、
前記独立気泡の長さ方向を平均した方向が、前記発泡シートの厚み方向と直交する方向と平行であるか、又は、前記発泡シートの厚み方向と直交する方向に対して、３０°以下で傾斜した方向であり、
前記独立気泡の平均アスペクト比が１．２以上、５以下であり、
前記導電被膜が、前記発泡シートの少なくとも１つの側面を被覆しており、
前記発泡シートの側面を被覆する導電被膜が、前記発泡シートの厚み方向に延びるスリットを有し、前記発泡シートが、前記導電被膜の前記スリットに連なるスリットを有する、導電被覆発泡シート。
【請求項２】
前記第１の導電性粘着剤層、導電性粘着剤層を除く前記導電層、又は前記絶縁層が、前記第１の導電性粘着剤層であり、
前記第１の導電性粘着剤層の前記導電被膜側とは反対側の表面に配置されている導電性支持体層と、
前記導電性支持体層の前記第１の導電性粘着剤層側とは反対側の表面に配置されている第２の導電性粘着剤層とを備える、請求項１に記載の導電被覆発泡シート。
【請求項３】
前記導電被膜により被覆された発泡シートを２つ備え、
前記第１の導電性粘着剤層、導電性粘着剤層を除く前記導電層、又は前記絶縁層が、導電性粘着剤層を除く前記導電層、又は前記絶縁層であり、
２つの前記導電被膜により被覆された発泡シートの間に、導電性粘着剤層を除く前記導電層又は前記絶縁層を備える、請求項１に記載の導電被覆発泡シート。
【請求項４】
導電性粘着剤層を除く前記導電層又は前記絶縁層が、前記絶縁層である、請求項３に記載の導電被覆発泡シート。
【発明の詳細な説明】
【技術分野】
【０００１】
本発明は、複数の気泡を有する発泡シートと、該発泡シートの表面を被覆している導電被膜とを備える導電被覆発泡シートに関する。
【背景技術】
【０００２】
携帯電話などの電子機器においては、ガスケット、緩衝材及びパッキン等に、電磁波シールド材が用いられている。また、電子機器において、筐体と基板との隙間などに、グランディング用導通材が用いられている。
【０００３】
電磁波シールド材やグランディング用導通材には、耐衝撃性が求められる。従って、電磁波シールド材やグランディング用導通材として、導電被膜によって被覆された発泡体が用いられることがある。
【０００４】
例えば、下記の特許文献１には、紐状スポンジ体の表面に導電性外被を巻き付けて接着した異形プロファイルの導通体が開示されている。特許文献１では、上記紐状スポンジ体は、ポリウレタンスポンジ等の弾性発泡体ブロックをスライス又はスリットして得られることが記載されている。
【０００５】
また、下記の特許文献２には、芯材の一方の表面に導電性フィルムが貼り合わされた電磁波シールド材用シートが開示されている。特許文献２では、上記芯材が、自己粘着性を有するアクリル系発泡体樹脂材料により形成されたアクリル系発泡体であり、上記シートが、基板や筐体への載置及び圧着が可能であることが記載されている。また、特許文献２では、上記電磁波シールド材用シートの厚みが、１ｍｍ以下であることが記載されている。
【先行技術文献】
【特許文献】
【０００６】
【特許文献１】特開平９−３１２４９２号公報
【特許文献２】特開２０１４−１１２６６２号公報
【発明の概要】
【発明が解決しようとする課題】
【０００７】
特許文献１のように、弾性発泡体ブロックをスライス又はスリットする方法では、厚みの薄い発泡シートを得ることが難しいという問題点がある。このため、弾性発泡体の厚みは一般的に厚くなりやすい。
【０００８】
また、特に、小型化、薄型化の携帯電子端末等の電子機器に用いられる導電被覆発泡シートでは、厚みが薄くても、圧縮回復を繰り返すことができ、かつ圧縮回復を繰り返した後でも十分な導電性を維持できることが好ましい。
【０００９】
しかしながら、特許文献１，２では、発泡体として、ポリウレタンスポンジやアクリル系発泡体を用いており、発泡体中の気泡は、独立気泡ではなく、連続気泡である。このため、発泡体を薄型化した場合には、圧縮回復を繰り返した後で導電性が低下するという問題点がある。
【００１０】
本発明の目的は、圧縮回復を繰り返すことができ、かつ圧縮回復を繰り返した後でも十分な導電性を維持できる導電被覆発泡シートを提供することである。
【課題を解決するための手段】
【００１１】
本発明の広い局面によれば、複数の独立気泡を有する発泡シートと、上記発泡シートの表面を被覆している導電被膜とを備え、導電被膜により被覆された発泡シートが、上記発泡シートと上記導電被膜とを有し、上記発泡シートの厚みが１ｍｍ以下であり、上記独立気泡の平均アスペクト比が１．２以上、５以下である、導電被覆発泡シートが提供される。
【００１２】
本発明に係る導電被覆発泡シートのある特定の局面では、上記独立気泡の長さ方向を平均した方向が、上記発泡シートの厚み方向と直交する方向と平行であるか、又は、上記発泡シートの厚み方向と直交する方向に対して、３０°以下で傾斜した方向である。
【００１３】
本発明に係る導電被覆発泡シートのある特定の局面では、上記発泡シートが押出成形により得られ、上記発泡シートの押出成形時の流れ方向における上記独立気泡の平均径の上記発泡シートの厚み方向における上記独立気泡の平均径に対する比が１．２以上、５以下である。
【００１４】
本発明に係る導電被覆発泡シートは、好ましくは、上記導電被膜により被覆された発泡シートの一方の表面に配置されている第１の導電性粘着剤層を備える。本発明に係る導電被覆発泡シートは、好ましくは、上記第１の導電性粘着剤層の上記導電被膜側とは反対側の表面に配置されている導電性支持体層と、上記導電性支持体層の上記第１の導電性粘着剤層側とは反対側の表面に配置されている第２の導電性粘着剤層とを備える。
【００１５】
本発明に係る導電被覆発泡シートのある特定の局面では、上記導電被覆発泡シートは、上記導電被膜により被覆された発泡シートの一方の表面に配置されている導電層又は絶縁層を備える。
【００１６】
本発明に係る導電被覆発泡シートのある特定の局面では、上記導電被覆発泡シートは、上記導電被膜により被覆された発泡シートを２つ備え、２つの上記導電被膜により被覆された発泡シートの間に、導電層又は絶縁層を備える。
【００１７】
本発明に係る導電被覆発泡シートのある特定の局面では、上記導電層又は絶縁層が、絶縁層である。
【００１８】
本発明に係る導電被覆発泡シートのある特定の局面では、上記導電被膜が、上記発泡シートの少なくとも１つの側面を被覆しており、上記発泡シートの側面を被覆する導電被膜が、スリットを有する。
【００１９】
本発明に係る導電被覆発泡シートは、グランディング用導通材又は電磁波シールド材に好適に用いられる。
【発明の効果】
【００２０】
本発明に係る導電被覆発泡シートは、複数の独立気泡を有する発泡シートと、上記発泡シートの表面を被覆している導電被膜とを備える。上記導電被膜により被覆された発泡シートは、上記発泡シートと上記導電被膜とを有する。また、本発明に係る導電被覆発泡シートでは、上記発泡シートの厚みが１ｍｍ以下であり、上記独立気泡の平均アスペクト比が１．２以上、５以下であるので、圧縮回復を繰り返すことができ、かつ圧縮回復を繰り返した後でも十分な導電性を維持することができる。
【図面の簡単な説明】
【００２１】
【図１】図１（ａ）は、本発明の第１の実施形態に係る導電被覆発泡シートの模式的斜視図であり、図１（ｂ）は、図１（ａ）のＡ−Ａ’線に沿う模式的断面図である。
【図２】図２（ａ）は、本発明の第２の実施形態に係る導電被覆発泡シートの模式的斜視図であり、図２（ｂ）は、図２（ａ）のＡ−Ａ’線に沿う模式的断面図である。
【図３】図３（ａ）は、本発明の第３の実施形態に係る導電被覆発泡シートの模式的斜視図であり、図３（ｂ）は、図３（ａ）のＡ−Ａ’線に沿う模式的断面図である。
【発明を実施するための形態】
【００２２】
以下、図面を参照しつつ、本発明の具体的な実施形態を説明することにより、本発明を明らかにする。
【００２３】
図１（ａ）は、本発明の第１の実施形態に係る導電被覆発泡シートの模式的斜視図である。図１（ｂ）は、図１（ａ）のＡ−Ａ’線に沿う模式的断面図である。なお、図１及び後述する図２，３では、各層及び気泡の厚み、大きさ及び形状は、図示の便宜上、実際の大きさ及び形状から適宜変更している。
【００２４】
図１（ａ）及び（ｂ）に示す導電被覆発泡シート１は、発泡シート２、導電被膜３、第１の導電性粘着剤層４、導電性支持体層５及び第２の導電性粘着剤層６を備える。
【００２５】
発泡シート２は、長さ方向と幅方向とを有する。発泡シート２は、矩形形状を有する。発泡シート２の厚みは、１ｍｍ以下である。
【００２６】
発泡シート２は、複数の独立気泡２Ａを有する。独立気泡２Ａは、発泡シート２の内部に形成されている。発泡シート２は、独立気泡発泡体である。発泡シート２における独立気泡２Ａの平均アスペクト比は１．２以上、５以下である。
【００２７】
導電被膜３は、発泡シート２の表面を被覆している。導電被膜３は、発泡シート２の周囲を被覆している。導電被膜３は、発泡シート２の外周を被覆している。導電被膜３は、発泡シート２の第１の表面２ａ（下面）と第２の表面２ｂ（上面）と幅方向の両側の側面２ｃとを被覆している。従って、導電被膜３は、発泡シート２の外周を巻回している。導電被膜３は、発泡シート２の長さ方向の両側の側面２ｃも被覆している。発泡シート２と導電被膜３とにより、導電被覆発泡シート本体が形成されている。導電被覆発泡シート本体は、導電被膜により被覆された発泡シートである。
【００２８】
導電被膜３は、導電被覆発泡シート１において、発泡シート２の第１の表面２ａと第２の表面２ｂとを導通させることが可能であるように設けられている。導電被膜３は、発泡シート２の表面全体を被覆していてもよく、発泡シート２の表面の一部のみを被覆していてもよく、発泡シート２の少なくとも１つの側面２ｃのみを被覆していてもよい。また、導通性をより向上させるため、導電被膜３は発泡シート２の２つの側面２ｃに設けられていてもよく、３つの側面２ｃや４つの側面２ｃに設けられていてもよい。例えば、発泡シート２の長さ方向の両側の側面２ｃは、導電被膜３により被覆されていなくてもよい。
【００２９】
発泡シート２の幅方向の両側の側面２ｃを被覆している導電被膜３は、外表面に、第１のスリット３Ａ及び第２のスリット３Ｂを有する。第１のスリット３Ａ及び第２のスリット３Ｂは、発泡シート２の厚み方向に延びている。なお、スリットは、導電被膜３により被覆されている発泡シートの幅方向の１つの側面のみに設けられていてもよく、２つの側面に設けられていてもよい。また、スリットは、発泡シートの長さ方向の両側の側面を被覆する導電被膜に設けられていてもよい。また、スリットは、設けられることが好ましいが、設けられていなくてもよい。また、図示しないが、発泡シート２は、第１のスリット及び第２のスリットを有する。発泡シート２における第１のスリットは、導電被膜３における第１のスリット３Ａに連なっており、発泡シート２における第２のスリットは、導電被膜３における第２のスリット３Ｂに連なっている。導電被覆発泡シート１は、導電被膜３を切断している切断部と、発泡シート２に切り込みを形成している切り込み部とを含むスリットを有する。上記切断部は、導電被膜の開口部である。上記切り込み部は、発泡シートの凹部である。導電被覆発泡シート１におけるスリットは、発泡シート２に至っている。導電被覆発泡シートにおけるスリットが、金属被膜のみではなく発泡シートにも至るように形成されている場合には、導電被覆発泡シートにおけるスリットが金属被膜のみに形成されている場合と比べて、導電被膜に生じる亀裂の成長をより一層効果的に抑えることができる。上記発泡シートは、スリットを有することが好ましい。上記発泡シートは側面に、スリットを有することが好ましい。上記発泡シートは側面に、発泡シートの厚み方向に延びるスリットを有することが好ましい。上記発泡シートは、発泡シートに切り込みを形成しているスリットを有することが好ましく、スリットにより形成された切り込み部を有することが好ましい。
【００３０】
第１の導電性粘着剤層４は、発泡シート２の第１の表面２ａ（一方の表面）側に配置されており、積層されている。第１の導電性粘着剤層４は、導電性を有する。第１の導電性粘着剤層４は、導電性粘着剤により形成されている。
【００３１】
導電性支持体層５は、第１の導電性粘着剤層４の導電被膜３側とは反対側の表面に配置されており、積層されている。導電性支持体層５は、導電性を有する。導電性支持体層５は、塑性変形可能である。
【００３２】
第２の導電性粘着剤層６は、導電性支持体層５の第１の導電性粘着剤層４側とは反対の表面に配置されており、積層されている。第２の導電性粘着剤層６は、導電性を有する。第２の導電性粘着剤層６は、導電性粘着剤により形成されている。
【００３３】
図２（ａ）は、本発明の第２の実施形態に係る導電被覆発泡シートの模式的斜視図である。図２（ｂ）は、図２（ａ）のＡ−Ａ’線に沿う模式的断面図である。
【００３４】
図２に示す導電被覆発泡シート１１は、図１に示す発泡シート２と導電被膜３とにより形成された導電被覆発泡シート本体を１つ備える。すなわち、導電被覆発泡シート１１は、導電被膜により被覆された発泡シートを１つ備える。導電被覆発泡シート１１は、導電被膜により被覆された発泡シートの一方の表面に配置された導電層又は絶縁層１２をさらに備える。導電被覆発泡シート１１は、導電被膜により被覆された発泡シート／導電層又は絶縁層１２の積層構造を有する。
【００３５】
図３（ａ）は、本発明の第３の実施形態に係る導電被覆発泡シートの模式的斜視図である。図３（ｂ）は、図３（ａ）のＡ−Ａ’線に沿う模式的断面図である。
【００３６】
図３に示す導電被覆発泡シート２１は、図１に示す発泡シート２と導電被膜３とにより形成された導電被覆発泡シート本体を２つ備える。すなわち、導電被覆発泡シート２１は、導電被膜により被覆された発泡シートを２つ備える。導電被覆発泡シート２１は、導電被膜により被覆された発泡シート２つの間に、導電層又は絶縁層２２をさらに備える。導電被覆発泡シート２１は、導電被膜により被覆された発泡シート／導電層又は絶縁層２２／導電被膜により被覆された発泡シートの積層構造を有する。このように、複数の導電被膜により被覆された発泡シートを用いることで、クッション性が高くなり、例えば圧縮時に導電被膜により被覆された発泡シート１つあたりに加わる負荷が低減されるので、導電被膜に亀裂がより一層生じ難くなる。
【００３７】
導電被覆発泡シートは、導電被膜により被覆された発泡シートを３つ以上有していてもよく、導電層又は絶縁層を２以上有していてもよい。例えば、導電被覆発泡シートは、導電被膜により被覆された発泡シート／導電層又は絶縁層／導電被膜により被覆された発泡シート／導電層又は絶縁層／導電被膜により被覆された発泡シートの積層構造を有していてもよい。
【００３８】
上記導電層又は絶縁層は、絶縁層であることが好ましい。導電被膜により被覆された発泡シート２つの間に絶縁層が配置された導電被覆発泡シートでは、直流又は交流を、選択的に流したり、選択的に遮断したりすることができる。また、コンデンサと同様に機能し、直流や交流に含まれるノイズの高周波成分を減らすことができる。
【００３９】
なお、導電被覆発泡シートは、第１の導電性粘着剤層、導電性支持体層及び第２の導電性粘着剤層を備えていることが好ましいが、これらを備えていなくてもよい。また、導電被覆発泡シートは、第１の導電性粘着剤層のみを有していてもよい。また、導電被覆発泡シートの第１の表面（一方の表面）側とは反対側の第２の表面（他方の表面）側にも、導電性粘着剤層が配置されていてもよく、導電性支持体層が配置されていてもよい。導電被膜により被覆された発泡シート（導電被覆発泡シート本体）が、導電性粘着テープにより固定対象部材に固定される用途に用いられることが好ましい。この用途は、導電被膜により被覆された発泡シート（導電被覆発泡シート本体）は、金属材のみにより固定対象部材に固定される用途とは異なり、はんだ付けにより固定対象部材に固定される用途とは異なる。上記導電性粘着テープは、導電性粘着剤（第１の導電性粘着剤層）を含むことが好ましい。上記導電性粘着テープは、第１の導電性粘着剤層、導電性支持体層及び第２の導電性粘着剤層を備えることがより好ましい。上記導電性粘着テープにおける固定では、圧縮回復を繰り返すことができ、かつ圧縮回復を繰り返した後でも十分な導電性を効果的に維持することができる。
【００４０】
導通信頼性及び電磁波シールド性を高めることができるので、本発明に係る導電被覆発泡シートは、グランディング用導通材又は電磁波シールド材に好適に用いられる。本発明に係る導電被覆発泡シートは、グランディング用導通材に用いられることが好ましく、電磁波シールド材に用いられることが好ましい。本発明に係る導電被覆発泡シートは、電子機器に好適に用いられる。
【００４１】
以下、本発明に係る導電被覆発泡シートの他の詳細を説明する。
【００４２】
（発泡シート）
上記発泡シートは、複数の独立気泡を有する独立気泡発泡体である。独立気泡発泡体とは、気泡が単数又は２〜３程度の複数の気泡の複合体により形成されている発泡体である。例えば、独立気泡発泡体を特定条件下で水中に沈めたときに、吸水率は５％以下である（ＭＩＬ−Ｒ６１３０Ｃ）。
【００４３】
発泡シートの厚みは、１ｍｍ以下である。電子部品などの薄型化に対応することができるので、発泡シートの厚みは好ましくは０．５ｍｍ以下であり、さらに好ましくは０．２５ｍｍ以下である。耐衝撃性、導通信頼性及び電磁波シールド性をより一層高める観点からは、発泡シートの厚みは好ましくは０．０５ｍｍ以上、より好ましくは０．１ｍｍ以上である。
【００４４】
発泡シートにおける独立気泡の平均アスペクト比は１．２以上、５以下である。上記独立気泡は、扁平な形状を有することが好ましい。耐衝撃性、導通信頼性及び電磁波シールド性をより一層高める観点からは、独立気泡の平均アスペクト比は好ましくは１．３以上、好ましくは３以下である。
【００４５】
アスペクト比は、長径／短径である。平均アスペクト比は、複数の独立気泡のアスペクト比の平均である。
【００４６】
独立気泡の長さ方向を平均した方向は、発泡シートの厚み方向と直交する方向と平行であるか、又は、発泡シートの厚み方向と直交する方向に対して、３０°以下で傾斜した方向であることが好ましい。独立気泡の長さ方向を平均した方向が発泡シートの厚み方向と直交する方向に対して傾斜している場合に、傾斜角度はより好ましくは１５°以下である。
【００４７】
薄型化に対応し、耐衝撃性、導通信頼性及び電磁波シールド性をより一層高める観点からは、発泡シートの押出成形時の流れ方向における独立気泡の平均径の発泡シートの厚み方向における独立気泡の平均径に対する比は、好ましくは１．２以上、より好ましくは１．３以上、好ましくは５以下、より好ましくは３以下である。
【００４８】
薄型化に対応し、耐衝撃性、導通信頼性及び電磁波シールド性をより一層高める観点からは、発泡シートの幅方向における独立気泡の平均径の発泡シートの厚み方向における気泡の平均径に対する比は、好ましくは１．２以上、より好ましくは１．３以上、好ましくは５以下、より好ましくは３以下である。
【００４９】
上記発泡シートの製造方法は、例えば、上記独立気泡発泡体とすることができ、気泡が扁平な形状を有する発泡シートを得ることができる適宜の方法を採用することが可能である。上記発泡シートは、例えば、以下の工程（１）〜（３）を備える製造方法により製造することができる。
【００５０】
工程（１）：樹脂、熱分解型発泡剤、及び必要に応じて添加されるその他任意成分を含む組成物を溶融混練してシート形状の発泡体組成物に成形する工程
【００５１】
工程（２）：シート形状の発泡体組成物を、熱分解型発泡剤の分解温度以上に加熱して発泡させる工程
【００５２】
工程（３）：シート形状の発泡体組成物を、得られる発泡シートの内部の気泡が扁平な形状となるように、延伸する工程
【００５３】
以下、工程（１）〜（３）を具体的に説明する。
【００５４】
工程（１）：
上記の工程（１）では、樹脂、熱分解型発泡剤等の添加剤、及びその他任意成分を、単軸押出機又は二軸押出機等の押出機等に供給して、熱分解型発泡剤の分解温度未満の温度で溶融、混練して、押出成形等により押し出してシート形状の発泡体組成物を得る。
【００５５】
＜樹脂＞
上記樹脂としては、特に限定されず、ポリエチレン、ポリプロピレンなどのポリオレフィン；ポリスチレン、ポリウレタン等が挙げられる。上記樹脂は、単独で用いてもよいし、２種以上を併用してもよい。
【００５６】
＜熱分解型発泡剤＞
上記熱分解型発泡剤は、例えば、樹脂の溶融温度より高い分解温度を有する熱分解型発泡剤であることが好ましい。例えば、分解温度が１６０〜２７０℃の化学発泡剤を用いることが好ましい。上記化学発泡剤は、有機系発泡剤であってもよく、無機系発泡剤であってもよい。上記熱分解型発泡剤は、単独で用いてもよいし、２種以上を併用してもよい。
【００５７】
上記有機系発泡剤としては、アゾジカルボンアミド、アゾジカルボン酸金属塩（アゾジカルボン酸バリウム等）、アゾビスイソブチロニトリルなどのアゾ化合物；Ｎ，Ｎ’−ジニトロソペンタメチレンテトラミンなどのニトロソ化合物；ヒドラゾジカルボンアミド、４，４’−オキシビス（ベンゼンスルホニルヒドラジド）、トルエンスルホニルヒドラジドなどのヒドラジン誘導体；トルエンスルホニルセミカルバジドなどのセミカルバジド化合物等が挙げられる。
【００５８】
上記無機系発泡剤としては、酸アンモニウム、炭酸ナトリウム、炭酸水素アンモニウム、炭酸水素ナトリウム、亜硝酸アンモニウム、水素化ホウ素ナトリウム、及び無水クエン酸モノソーダ等が挙げられる。
【００５９】
微細な気泡を形成する観点、及び経済性及び安全面を良好にする観点から、アゾ化合物又はニトロソ化合物が好ましく、アゾジカルボンアミド、アゾビスイソブチロニトリル又はＮ，Ｎ’−ジニトロソペンタメチレンテトラミンがより好ましく、アゾジカルボンアミドが更に好ましい。
【００６０】
上記熱分解型発泡剤は、上記の独立気泡を形成するように、適宜の量で用いることができる。
【００６１】
＜その他の添加剤＞
上記熱分解型発泡剤以外の添加剤を用いてもよい。上記熱分解型発泡剤以外の添加剤としては、分解温度調節剤、酸化防止剤、気泡核剤、着色剤、難燃剤、帯電防止剤、及び充填材等が挙げられる。
【００６２】
上記分解温度調節剤は、熱分解型発泡剤の分解温度を低くしたり、分解速度を速めたり、分解速度を調節したりするために配合される。上記分解温度調節剤としては、酸化亜鉛、ステアリン酸亜鉛、及び尿素等が挙げられる。上記分解温度調節剤は、単独で用いてもよいし、２種以上を併用してもよい。
【００６３】
上記酸化防止剤としては、特に限定されないが、２，６−ジ−ｔ−ブチル−ｐ−クレゾール等のフェノール系酸化防止剤等が挙げられる。上記酸化防止剤は、単独で用いてもよいし、２種以上を併用してもよい。
【００６４】
工程（２）：
上記の工程（２）では、シート形状の発泡体組成物を、熱分解型発泡剤の分解温度以上に加熱して発泡させる。通常、工程（２）は、上記工程（１）の後に実施する。
【００６５】
加熱発泡させる温度は、熱分解型発泡剤の分解温度により適宜調整することができる。加熱発泡させる温度は、樹脂及び熱分解型発泡剤の種類に応じて適宜選択される。
【００６６】
発泡体組成物を発泡させる方法は、特に限定されず、例えば、熱風により加熱する方法、赤外線により加熱する方法、塩浴による方法、並びにオイルバスによる方法等が挙げられる。これらの方法は、併用してもよい。
【００６７】
工程（３）：
上記の工程（３）では、例えば、シート形状の発泡体組成物を、得られる発泡シートの内部の気泡が扁平な形状となるように延伸する。好ましくは、押出成形時の流れ方向に延伸する。延伸は、シート形状の発泡体組成物を発泡させた後に行ってもよいし、シート形状の発泡体組成物を発泡させつつ、行ってもよい。延伸は、例えば一軸延伸機及び二軸延伸機等の公知の装置で行うことができる。
【００６８】
シート形状の発泡体組成物を発泡させた後に延伸を行う場合には、発泡体組成物を冷却することなく、発泡時の溶融状態を維持したまま続けて延伸することが好ましい。但し、発泡体組成物を冷却した後、再度、加熱して溶融又は軟化状態として、延伸してもよい。
【００６９】
また、シート形状の発泡体組成物を延伸する際に、押出成形時の流れ方向における延伸倍率は、上記の独立気泡が形成されるように、適宜選択される。延伸倍率が高くなると、発泡シートの独立気泡を上記の扁平な形状にすることがより一層容易である。延伸倍率が低くなると、シート形状の発泡体組成物が延伸中に破断したり、発泡中の発泡体組成物から発泡ガスが抜けて発泡倍率が低下したりすることが防がれ、発泡シートの柔軟性及び引張強度が良好になり、発泡シートの品質がより一層均一になる。
【００７０】
（導電被膜）
金属蒸着、スパッタリング、メッキ、又は銀ペーストなどの金属ペーストの塗工等の手法により、上記発泡シートの表面を金属コートすることにより、金属膜である導電被膜を形成することができる。導電被膜は、上記のような方法で形成された金属膜に限定されず、織布、編布又は不織布等の布状物の表面が金属コートされた被覆体や、金属ネット、合成樹脂製のネットの表面が金属コートされた被覆体、合成樹脂フィルムの表面が金属コートされた被覆体であってもよい。
【００７１】
導電被膜の緻密性を高め、導電被膜に亀裂をより一層生じ難くし、導電信頼性をより一層高める観点からは、導電被膜は、金属蒸着法、スパッタリング法又はメッキ法により形成されていることが好ましく、スパッタリング法又はメッキ法により形成されていることがより好ましく、メッキ法により形成されていることが更に好ましい。
【００７２】
上記導電被膜の材料である金属としては、チタン、銅、ニッケル、スズ、銀、及び金、並びにこれらの金属を含む合金等が挙げられる。これらの金属は、単独で用いてもよいし、２種以上を併用してもよい。導電被膜の緻密性を高め、導電被膜に亀裂をより一層生じ難くし、導電信頼性をより一層高める観点からは、上記導電被膜の材料は、ニッケルと銅とを含む合金であることが好ましい。
【００７３】
上記導電被膜は、スリットを有することが好ましい。上記発泡シートの側面を被覆している導電被膜は、スリットを有することが好ましい。上記発泡シートの側面を被覆している導電被膜は、発泡シートの厚み方向に延びるスリットを有することが好ましい。上記発泡シートの側面を被覆している導電被膜は外表面に、発泡シートの厚み方向に延びるスリットを有することが好ましい。上記導電被膜は、導電被膜を切断しているスリットを有することが好ましく、スリットにより形成された切断部を有することが好ましい。スリットが設けられている場合には、導電被膜に生じる亀裂の成長を効果的に抑制することができる。上記亀裂は、導電被覆発泡シート、発泡シートの圧縮回復によるばねのような伸縮運動が繰り返し金属に加わって生じる応力に基づく金属疲労が、蓄積することにより生じる。また、発泡シートの長さ方向に延びる亀裂が導電被膜に生じたとしても、スリット部分で、亀裂の拡大を防ぐことができる。このため、導通信頼性及び電磁波シールド性が効果的に高くなる。導電被覆発泡シートにおけるスリットが、金属被膜のみではなく発泡シートにも至るように形成されている場合には、導電被覆発泡シートにおけるスリットが金属被膜のみに形成されている場合と比べて、導電被膜に生じる亀裂の成長をより一層効果的に抑えることができる。なお、上記スリットは、設けられなくてもよい。また、上記スリットの数は限定されない。
【００７４】
上記導電被膜の厚みは好ましくは０．００１μｍ以上、より好ましくは０．０１μｍ以上、好ましくは１０μｍ以下、より好ましくは１μｍ以下である。導電被膜の厚みが上記下限以上であると、導電被膜の取り扱い性がより一層高くなり、導電被膜に亀裂がより一層生じ難くなる。導電被膜の厚みが上記上限以下であると、導電被覆発泡シートがより一層薄くなる。
【００７５】
（導電性粘着剤層（第１の導電性粘着剤層及び第２の導電性粘着剤層））
上記導電性粘着剤層は、導電性粘着剤により形成されている。上記導電性粘着剤としては、特に限定されないが、導電性フィラーを配合した粘着剤（導電性フィラーを含む粘着剤）を好適に用いることができる。
【００７６】
上記導電性フィラーとしては、特に限定されず、例えば、金粉、銀粉、銅粉、アルミニウム粉、鉄粉などの金属粉末、黒鉛、カーボンブラックなどの炭素材料等が挙げられる。これらは、単独で用いてもよく、２種以上を併用してもよい。
【００７７】
上記粘着剤としては、ゴム系粘着剤、アクリル系粘着剤、シリコーン系粘着剤、ポリウレタン系粘着剤が挙げられる。これらは、単独で用いてもよく、２種以上を併用してもよい。
【００７８】
上記粘着剤の形態としては、特に限定されず、例えば、ホットメルト型粘着剤、溶剤型粘着剤、及びエマルジョン型粘着剤の形態が挙げられる。
【００７９】
上記導電性粘着剤層の厚み（第１の導電性粘着剤層及び第２の導電性粘着剤層の各厚み）は、特に限定されない。上記導電性粘着剤層の厚みは好ましくは０．５μｍ以上、より好ましくは１μｍ以上、好ましくは５０μｍ以下、より好ましくは２５μｍ以下である。導電性粘着剤層の厚みが上記下限以上であると、導電性粘着剤層の厚みがより一層均一になる。導電性粘着剤層の厚みが上記上限以下であると、導電被覆発泡シートがより一層薄くなる。
【００８０】
（導電性支持体層）
上記導電性支持体層は、塑性変形し得る導電材料により形成されていることが好ましい。上記塑性変形し得る導電材料として、例えば、銅箔、及びアルミニウム箔等の金属箔を用いることができる。上記導電性支持体層が設けられている場合、不陸な下地の上に導電被覆発泡シートを配置した際に、導電性支持体層が下地の凹凸に沿った形状に塑性変形する。塑性変形した導電性支持体層の凹凸は、発泡シートのクッション性によって吸収されるため、導電被覆発泡シートの上面を平らにすることができる。したがって、導電性支持体層に余分な応力をため込まずに導電被覆発泡シートを配置できる。これにより、下地に凹凸があったとしても、導電被覆発泡シートと導通を図りたい被着体との接触面積の減少を防ぐことができ、導電性及び耐久性がより一層効果的に高くなる。
【００８１】
（導電層及び絶縁層）
上記導電層の材料として、導電被膜の材料と同様の導電性を有する材料が挙げられる。上記導電層は、導電性フィラーを含む粘着剤層であってもよい。
【００８２】
上記絶縁層の材料としては、樹脂が挙げられる。上記樹脂としては、特に限定されないが、例えば、ポリオレフィン、ポリエーテルサルフォン、ポリスルホン、ポリカーボネート、シクロオレフィンポリマー、シクロオレフィンコポリマー、ポリアリレート、ポリアミド、ポリイミド、ポリメチルメタクリレート、ポリエチレンテレフタレート、ポリブチレンテレフタレート、ポリエチレンナフタレート、トリアセチルセルロース、セルロースナノファイバー等が挙げられる。これらは、単独で用いてもよく、複数を併用してもよい。
【００８３】
上記導電層又は絶縁層の厚みは好ましくは０．５μｍ以上、より好ましくは１μｍ以上、好ましくは５０μｍ以下、より好ましくは２５μｍ以下である。上記導電層又は絶縁層の厚みが上記下限以上であると、導電層又は絶縁層の厚みがより一層均一になる。導電層又は絶縁層の厚みが上記上限以下であると、導電被覆発泡シートがより一層薄くなる。
【００８４】
以下、本発明について、具体的な実施例に基づき、更に詳しく説明する。なお、本発明は以下の実施例に限定されない。
【００８５】
（実施例１）
発泡シートの作製：
ポリエチレン樹脂を押出発泡成形することにより、複数の独立気泡を有し、かつ厚みが０．０８ｍｍである発泡シートを得た。得られた発泡シートでは、独立気泡の平均アスペクト比は１．５であり、独立気泡の長さ方向を平均した方向が、発泡シートの厚み方向と直交する方向に対して、３０°以下（具体的には１５°以下）で傾斜した方向であり、発泡シートの押出成形時の流れ方向（発泡シートの長さ方向）における独立気泡の平均径の発泡シートの厚み方向における独立気泡の平均径に対する比が１．５であり、発泡シートの幅方向における独立気泡の平均径の発泡シートの厚み方向における独立気泡の平均径に対する比が１．０５であった。また、得られた発泡シートを長さ１００ｍｍ、幅５ｍｍの大きさに切断した。
【００８６】
導電被膜を有する発泡シートの作製：
得られた発泡シートの表面全体に、金属蒸着樹脂フィルム（厚み１６μｍのＰＥＴフィルムの表面にニッケル下地層０．０２μｍ、銅表面層０．６μｍを蒸着したフィルム）を両面粘着テープ（ＰＥＴフィルムを基材とする）を介して貼りつけることにより、導電被膜の厚みが０．６２μｍである導電被膜を形成して、導電被膜を有する発泡シートを得た。
【００８７】
導電被覆発泡シートの作製：
導電性支持体層として、厚みが４８μｍである銅箔を用意した。アクリル系粘着剤に、導電性フィラーを配合し、導電性粘着剤を得た。得られた導電性粘着剤を用いて、銅箔の第１の表面に厚みが１８μｍである第１の導電性粘着剤層を形成し、銅箔の第２の表面に厚みが１８μｍである第２の導電性粘着剤層を形成して、導電性粘着剤層付き導電性支持体層を得た。得られた導電被膜を有する発泡シートの第１の表面に、導電性粘着剤層付き導電性支持体層を積層して、導電被覆発泡シートを得た。実施例１では、導電被覆発泡シートの全体の厚みは、０．３ｍｍであった。
【００８８】
（実施例２）
導電被膜に、スリット装置を用いて、導電被膜を有する発泡シートの幅方向の両側面に、導電被膜に等間隔に厚み方向（上下方向）に延びるスリットを入れ、導電被膜を有する発泡シートを長さ方向に５ｍｍ間隔で切断して長さ５ｍｍ、幅５ｍｍの切断片とし、切断片の両側面に左右対称に側面を３分割するように片面２本のスリットを形成したこと以外は実施例１と同様にして、導電被覆発泡シートを得た。なお、スリットは、導電被膜を切断する切断部と、発泡シートに切り込みを形成している切り込み部とを有していた。
【００８９】
（実施例３）
導電被膜を有する発泡シートの作製において、導電被膜をスッパッタリング法により形成したこと、導電被膜の材料として銀を用いたこと、並びに得られる導電被覆発泡シートの全体の厚みが０．２ｍｍとなるように両面粘着テープの厚みと発泡シートの厚みとを変更したこと以外は実施例１と同様にして、導電被膜を有する発泡シートを得た。得られた導電被膜を有する発泡シートを用いたこと以外は実施例１と同様にして、導電被覆発泡シートを得た。
【００９０】
（実施例４）
導電被膜に、スリット装置を用いて、導電被膜を有する発泡シートの幅方向の両側面に、導電被膜に等間隔に厚み方向（上下方向）に延びるスリットを入れ、導電被膜を有する発泡シートを長さ方向に５ｍｍ間隔で切断して長さ５ｍｍ、幅５ｍｍの切断片とし、切断片の両側面に左右対称に側面を３分割するように片面２本のスリットを形成したこと以外は実施例３と同様にして、導電被覆発泡シートを得た。なお、スリットは、導電被膜を切断する切断部と、発泡シートに切り込みを形成している切り込み部とを有していた。
【００９１】
（実施例５）
導電被膜を有する発泡シートの作製において、導電被膜をメッキ法により形成したこと以外は実施例１と同様にして、導電被膜を有する発泡シートを得た。得られた導電被膜を有する発泡シートを用いたこと以外は実施例１と同様にして、導電被覆発泡シートを得た。
【００９２】
（実施例６）
導電被膜に、スリット装置を用いて、導電被膜を有する発泡シートの幅方向の両側面に、導電被膜に等間隔に厚み方向（上下方向）に延びるスリットを入れ、導電被膜を有する発泡シートを長さ方向に５ｍｍ間隔で切断して長さ５ｍｍ、幅５ｍｍの切断片とし、切断片の両側面に左右対称に側面を３分割するように片面２本のスリットを形成したこと以外は実施例５と同様にして、導電被覆発泡シートを得た。なお、スリットは、導電被膜を切断する切断部と、発泡シートに切り込みを形成している切り込み部とを有していた。
【００９３】
（比較例）
独立気泡ではない連続気泡を有し、かつ厚みが０．１５ｍｍである発泡シート（ロジャースイノアック社製、ポロンＳＲ−Ｓ−７０Ｐ）を用いたこと以外は実施例１と同様にして、導電被覆発泡シートを得た。比較例でも、導電被覆発泡シートの全体の厚みは、０．３ｍｍであった。
【００９４】
（評価）
（１）亀裂の評価
実施例１，２で得られた５個の導電被覆発泡シートについて次の試験を行い、亀裂が生じるか観察した。なお、評価した５個の導電被覆発泡シートのすべてに亀裂が生じた場合を再現性のある結果と判断し、「亀裂が生じた」と結論づけた。なお、亀裂の評価は、動的疲労試験機を用いて、実施例１，２で得られた導電被覆発泡シートの厚み方向に加圧と除圧を繰り返し、厚み方向に繰り返し圧縮回復させた。１００万回繰り返し圧縮回復させた後に、導電被膜に亀裂が形成されているか否かを評価した。
【００９５】
この結果、実施例１，２では、亀裂が生じた導電被覆発泡シートと、亀裂が生じていない導電被覆発泡シートとの双方があった。亀裂が生じた導電被覆発泡シートに関して、実施例２では、亀裂がスリット部分で止まっており、実施例１よりも亀裂の長さが短かった。
【００９６】
（２）導通性（電気抵抗）及び耐衝撃性（反発力）の評価
長さ５ｍｍ及び幅５ｍｍの大きさに切りだした実施例１及び比較例の導電被覆発泡シートの上面と下面（表面に導電性粘着剤層がある場合は導電性粘着剤層の表面）に銅製の電極を接触させ銅製の電極で導電被覆発泡シートの上面と下面を挟みつけ、上側の銅製の電極から荷重をかけて導電被覆発泡シートを圧縮して上下の電極の間隔を調整した。上側の電極に加える荷重を変えることにより上下の電極の間隔を表１〜４に記載のとおり変えて、電気抵抗率及び所定の間隔に調整するために要した荷重量を測定した。これにより、導通性（電気抵抗）及び耐衝撃性（反発力）を評価した。
【００９７】
実施例１の結果を下記の表１に、比較例の結果を下記の表２に、実施例３の評価結果を表３に、実施例５の評価結果を表４に示す。なお、表１〜４におけるσは、反発力又は電気抵抗の標準偏差（サンプル数：５）である。
【００９８】
【表１】
0006049823.tif 000002
【００９９】
【表２】
0006049823.tif 000003
【０１００】
【表３】
0006049823.tif 000004
【０１０１】
【表４】
0006049823.tif 000005
【０１０２】
実施例１では、上下電極の間隔が２４０〜１６０μｍであるとき、電気抵抗が十分に小さく、実施例１と比較例を同じ間隔で対比すると、耐衝撃性（反発力）が良好であった。実施例３，５でも、上下電極の間隔が２４０〜１６０μｍであるとき、電気抵抗が十分に小さかった。
【０１０３】
なお、下側の銅製の電極を表面に凹凸模様を形成した銅製の電極に変えて、実施例１及び比較例の導電被覆発泡シートを用い、上下の電極間を６０μｍに設定して導電被覆発泡シートを圧縮したところ、比較例の導電被覆発泡シートでは試験後の上側の銅製の電極に下側の電極に形成された凹凸模様の影響とみられる変形が表面に観察された。一方、実施例１の導電被覆発泡シートでは試験後の上側の電極表面に変形は認められなかった。
【０１０４】
また、得られた導電被覆発泡シートに関して、実施例５は実施例１，３と比べて、実施例３は実施例１と比べて、実施例６は実施例２，４と比べて、実施例４は実施例２と比べて、酸性条件下における耐腐食試験において、耐腐食性に優れていることを確認した。
【０１０５】
また、得られた導電被覆発泡シートに関して、実施例２は実施例１と比べて、実施例４は実施例３と比べて、実施例６は実施例５と比べて、スリットによって導電被膜に亀裂が生じ難いことを確認した。また、特に実施例４，６ではスリットがあっても、耐腐食性に優れており、実施例６ではスリットがあっても、耐腐食性にかなり優れていることを確認した。
【０１０６】
また、導電被膜を切断する切断部と、発泡シートに切り込みを形成している切り込み部とを有するスリットを形成した具体的な実施例を示した。導電被膜を切断する切断部と、発泡シートに切り込みを形成せず、導電被膜のみにスリットを形成した場合についても、評価を行った。この結果、導電被覆発泡シートにおけるスリットが、金属被膜のみではなく発泡シートにも至るように形成されている場合には、導電被覆発泡シートにおけるスリットが金属被膜のみに形成されている場合と比べて、導電被膜に生じる亀裂の成長がより一層効果的に抑えられることを確認した。
【符号の説明】
【０１０７】
１…導電被覆発泡シート
２…発泡シート
２Ａ…独立気泡
２ａ…第１の表面
２ｂ…第２の表面
２ｃ…側面
３…導電被膜
３Ａ…第１のスリット
３Ｂ…第２のスリット
３ａ…第１の表面
３ｂ…第２の表面
４…第１の導電性粘着剤層
５…導電性支持体層
６…第２の導電性粘着剤層
１１…導電被覆発泡シート
１２…導電層又は絶縁層
２１…導電被覆発泡シート
２２…導電層又は絶縁層
【図１】
0006049823.tif 000006
【図２】
0006049823.tif 000007
【図３】
0006049823.tif 000008